(57)【特許請求の範囲】
【請求項１】
ベース編み部分と厚み方向に貫通したメッシュを含む被服用編地であって、
前記ベース編み部分は、一方の面は高熱伝導率糸（Ａ）が吸水速乾糸（Ｂ）に比較して相対的に多く配置され、他方の面は吸水速乾糸（Ｂ）が高熱伝導率糸（Ａ）に比較して相対的に多く配置され、
前記メッシュはメッシュを形成する糸（Ｃ）で形成され、前記メッシュ周囲の厚み方向の少なくとも一部には高熱伝導率糸（Ａ）が配置され、
前記高熱伝導率糸（Ａ）は、熱伝導率が０．２Ｗ／ｍ・Ｋ以上であり、
前記高熱伝導率糸（Ａ）と吸水速乾糸（Ｂ）との繊度の関係は、Ｂ＜Ａであり、前記メッシュを形成する糸（Ｃ）の繊度は、前記高熱伝導率糸（Ａ）及び吸水速乾糸（Ｂ）よりも細く、
前記編地の高熱伝導率糸（Ａ）が相対的に多く配置されている面は平滑ではなく、
前記メッシュの少なくとも一部には疎水糸又は撥水糸が配置され、編地が湿潤時となったときでも水膜の形成を抑制し、編地の通気性を保持することを特徴とする被服用編地。
【請求項２】
前記高熱伝導率糸（Ａ）は、前記編地の染色温度である１１０℃に耐えうる耐熱性を有する糸である請求項１に記載の被服用編地。
【請求項３】
前記高熱伝導率糸（Ａ）はポリエチレンマルチフィラメント糸である請求項１又は２に記載の被服用編地。
【請求項４】
前記吸水速乾糸（Ｂ）は吸水速乾加工されたカチオン染料可染型もしくは吸水速乾加工された原着ポリエステルマルチフィラメント糸である請求項１〜３のいずれか１項に記載の被服用編地。
【請求項５】
前記編地は、湿潤時の通気抵抗値が０．２ｋＰａ・ｓ／ｍ２以下である請求項１〜４のいずれか１項に記載の被服用編地。
【請求項６】
前記編地は最大熱移動量Ｑ−ｍａｘが０．２４Ｗ／ｍ２以上である請求項１〜５のいずれか１項に記載の被服用編地。
【請求項７】
前記メッシュの大きさは、タテ及びヨコ方向の長さでいずれも平均０．３ｍｍ以上２５ｍｍ以下である請求項１〜６のいずれか１項に記載の被服用編地。
【請求項８】
前記編地の開口率は１％以上５０％以下である請求項１〜７のいずれか１項に記載の被服用編地。
【請求項９】
前記編地を母数としたとき、前記高熱伝導率糸（Ａ）の重量比率は２０％以上である請求項１〜８のいずれか１項に記載の被服用編地。
【請求項１０】
前記編地の厚みは０．３ｍｍ以上である請求項１〜９のいずれか１項に記載の被服用編地。
【請求項１１】
請求項１〜１０のいずれかに記載の被服用編地を含み、前記高熱伝導率糸（Ａ）が相対的に多く配置されている面を肌側に配置し、前記吸水速乾糸（Ｂ）が相対的に多く配置されている面を外気側に配置したことを特徴とする被服。
【請求項１２】
前記被服はスポーツ用被服である請求項１１に記載の被服。
【発明の詳細な説明】
【技術分野】
【０００１】
本発明は、被服用編地及びこれを用いた被服に関する。さらに詳しくは、発汗時にも快適に着用できる被服用編地及びこれを用いた被服に関する。
【背景技術】
【０００２】
発汗を伴うスポーツには、発汗対策をした被服を着用するのが快適である。従来の被服は、発汗時などの湿潤状態においては、水（汗）の膜が編地表面上に形成されて通気性が減少し、皮膚上の汗の気化を阻害する状態となる。この状態は、無効発汗が増え、深部体温の上昇による運動パフォーマンスが低下し、不快感も高くなる問題につながる。従来技術として、特許文献１には扁平断面繊維を含む層と、仮撚り捲縮加工糸を含む２層構造の織編物が提案されている。特許文献２にはポリエステル糸条、セルロース系紡績糸及びポリウレタン弾性糸をこの順で配置した３層ベア天竺組織が提案されている。特許文献３にはニットループとウエルトのみからなるリブ組織のダブルニットからなる二層編地であって、編地の一方の面（表面）のウエルト部に他方の面（裏面）を構成する糸からなるニットループが充当されることで表面及び裏面の見かけ組織が全てニットループからなるメッシュ編地が提案されている。本願発明者らは特許文献４において、メッシュが一方向に配列しており、メッシュに接する少なくとも一部には撥水または疎水領域が配置され、他の部分には親水領域が配置されているメッシュ生地を提案している。
【先行技術文献】
【特許文献】
【０００３】
【特許文献１】特開２０１５−０１０２８２号公報
【特許文献２】特開２０１５−１９００７３号公報
【特許文献３】特開２０１９−２１０５８１号公報
【特許文献４】特許第６４０４５０７号公報
【発明の概要】
【発明が解決しようとする課題】
【０００４】
しかし、前記従来技術は、大量発汗時の通気性を向上させるには生地に貫通孔を設ける、最大熱移動量を向上させるには身体への接触面積を高めフラットな表面組織にするといった、相反する構造的特徴がそれぞれ必要なため、両者を兼ね揃えた清涼感に優れた生地が実現できなかった。
【０００５】
本発明は、前記従来の問題を解決するため、最大熱移動量と大量発汗時の通気性を両立及びべたつきを抑制した清涼感の高い被服用編地及びこれを用いた被服を提供する。
【課題を解決するための手段】
【０００６】
本発明の被服用編地は、ベース編み部分と厚み方向に貫通したメッシュを含む被服用編地であって、前記ベース編み部分は、一方の面は高熱伝導率糸（Ａ）が吸水速乾糸（Ｂ）に比較して相対的に多く配置され、他方の面は吸水速乾糸（Ｂ）が高熱伝導率糸（Ａ）に比較して相対的に多く配置され、前記メッシュはメッシュを形成する糸（Ｃ）で形成され、前記メッシュ周囲の厚み方向の少なくとも一部には高熱伝導率糸（Ａ）が配置され、前記高熱伝導率糸（Ａ）は、熱伝導率が０．２Ｗ／ｍ・Ｋ以上であり、前記高熱伝導率糸（Ａ）と吸水速乾糸（Ｂ）との繊度の関係は、Ｂ＜Ａであり、前記メッシュを形成する糸（Ｃ）の繊度は、前記高熱伝導率糸（Ａ）及び吸水速乾糸（Ｂ）よりも細く、前記編地の高熱伝導率糸（Ａ）が相対的に多く配置されている面は平滑ではなく、前記メッシュの少なくとも一部には疎水糸又は撥水糸が配置され、編地が湿潤時となったときでも水膜の形成を抑制し、編地の通気性を保持することを特徴とする。
【０００７】
本発明の被服は、前記の被服用編地を含み、前記高熱伝導率糸（Ａ）が相対的に多く配置されている面を肌側に配置し、前記吸水速乾糸（Ｂ）が相対的に多く配置されている面を外気側に配置したことを特徴とする。
【発明の効果】
【０００８】
本発明の被服用編地は、ベース編み部分と厚み方向に貫通したメッシュを含み、前記ベース編み部分は、一方の面は高熱伝導率糸（Ａ）が吸水速乾糸（Ｂ）に比較して相対的に多く配置され、他方の面は吸水速乾糸（Ｂ）が高熱伝導率糸（Ａ）に比較して相対的に多く配置され、前記メッシュはメッシュを形成する糸（Ｃ）で形成され、前記メッシュ周囲の厚み方向の少なくとも一部には高伝導性の糸（Ａ）が配置され、前記編地の高熱伝導率糸（Ａ）が相対的に多く配置されている面は平滑ではないことにより、最大熱移動量と大量発汗時の通気性の両立及びべたつきを抑制した清涼感の高い被服用編地及びこれを用いた被服を提供できる。すなわち、高熱伝導率糸（Ａ）で編成されている面は最大熱移動量が高いかつべたつきを抑制することで清涼感が得られ、編地の吸水速乾糸（Ｂ）で編成されている面は、肌からの汗を吸収し、外気に気化し、太陽光など外部からの熱を吸熱することを抑制し、全体放熱量を増加することができる。メッシュ形成糸（Ｃ）は、編地が湿潤時となったときでも水膜の形成を抑制し、編地の通気性を確保し、皮膚上の汗を常に身体表面上で気化することで、有効発汗量を増やし、運動パフォーマンスを低下させず、発汗時にも快適に着用できる被服用編地及びこれを用いた被服を提供できる。
【図面の簡単な説明】
【０００９】
【図１】図１は本発明の一実施形態の衣服用編地と着用時の物質の移動を示す模式的断面説明図である。
【図２】図２は本発明の一実施形態の編み物設計図である。
【図３】図３は本発明の一実施形態の編組織図である。
【図４】図４は本発明の別の実施形態の編組織図である。
【図５】図５は本発明の一実施例の接触面積の測定方法におけるマイクロスコープ撮影写真の模式的説明図である。
【図６】図６は本発明の実施例１の編み地の裏面写真(倍率５０倍)である。
【図７】図７は本発明の実施例２の編み地の裏面写真(倍率５０倍)である。
【図８】図８は本発明の実施例３の編み地の裏面写真(倍率５０倍)である。
【発明を実施するための形態】
【００１０】
本発明の被服用編地は、ベース編み部分と厚み方向に貫通したメッシュ（貫通孔ともいう）を含み、ベース編み部分は、一方の面は高熱伝導率糸（Ａ）が相対的に多く配置され、他方の面は吸水速乾糸（Ｂ）が相対的に多く配置され、メッシュはメッシュを形成する糸（Ｃ）で形成され、メッシュ周囲の厚み方向の少なくとも一部には高伝導性の糸（Ａ）が配置され、編地の高熱伝導率糸（Ａ）が相対的に多く配置されている面は平滑ではない。一方の面は生地の裏面、他方の面は生地の表面とする事で、着用状態において、清涼感を得る事ができる。
この編地は、ベース編み部分は表面糸と裏面糸で編成されているリバーシブル編地ともいう。この編地は、例えば丸編み機を使用し、表面糸を細く、裏面糸を太くし繊度差をつけて引き揃え、テンションをかけて供給することにより、表面糸は編地の表面に、裏面糸は裏面に配置した編地とする。裏面糸は高熱伝導率糸（Ａ）とし、表面糸は吸水速乾糸（Ｂ）とする。これにより、編地の裏面は高熱伝導率糸（Ａ）となり、表面は吸水速乾糸（Ｂ）となる。この編地は多少のマイグレーション(糸の動き)があり、編地の裏面は高熱伝導率糸（Ａ）が吸水速乾糸（Ｂ）に比べて相対的に多い層であり、表面は吸水速乾糸（Ｂ）が疎水性（Ａ）に比べて相対的に多い層となる。また、ダブル組織の場合は、生地の表面に吸水速乾糸（Ｂ）が配置されるようにシリンダー側に吸水速乾糸を供給し、生地の裏面に高熱伝導率糸（Ａ）が配置されるようにダイヤル側に供給することで、編地の裏面は高熱伝導率糸（Ａ）が吸水速乾糸（Ｂ）に比べて相対的に多い層であり、表面は吸水速乾糸（Ｂ）が疎水性（Ａ）に比べて相対的に多い層とすることができる。また、高熱伝導率糸は合成繊維のフィラメントである。例えば、ここでいう合成繊維は、ポリエチレン、ナイロン、ポリエステル、エバール樹脂等のポリマーから構成されている繊維を意味する。
【００１１】
メッシュを形成する糸（Ｃ）は編地を編成する際、目飛ばしさせてメッシュを形成し、これが編地の厚み方向に貫通したメッシュとなる。メッシュの少なくとも一部には疎水糸（Ｃ１）又は撥水糸（Ｃ２）を配置するのが好ましい。これにより編地表面の水分が移動しやすい状態になり、貫通孔に水の膜ができなくなる。この結果、身体からの熱移動がスムースになるとともに、外気が入りやすくなり、熱交換もスムースになる。通常、メッシュを形成すると、皮膚と生地の接する面積が減少し、最大熱移動量が減少し、ひんやり感が低下する。高熱伝導性の糸が裏面からメッシュの貫通孔周りに配置されているが、貫通孔は他の部位より気化が効率的に行われる事で、効果的な熱交換ができており、高熱伝導性の糸の温度を効果的に低下させることができる。それにより、高熱伝導性の糸は貫通孔から裏面にかけて、温度が低下し、皮膚と生地の接する面積が少なくても、最大熱移動量が大きくなり、清涼感を得る事ができる。また、本発明ではメッシュの存在により、べたつき性を抑制することができる。例えば、実施例２ではウェール方向に対して皮膚と生地の接触長さを２８％程度まで減少しており、メッシュを形成しながらも、高熱伝導率糸を裏面からメッシュの貫通孔周りに配置することで、湿潤時における通気性、最大熱移動量、べたつき性の全ての機能性を高めることができる。
【００１２】
高熱伝導率糸（Ａ）は、熱伝導率が０．２Ｗ／ｍ・Ｋ以上かつ編地の染色加工にも耐えうる耐熱性を有する糸であるのが好ましい。高熱伝導率糸（Ａ）は例えばポリエチレンマルチフィラメント糸である。前記熱伝導率は樹脂状態において測定した文献値である。例えば「プラスチック・データブック」,1999年12月1日,工業調査会, 327頁には、高密度ポリエチレン（ＨＤＰＥ）の熱伝導率(ASTM試験法,C177)が０．５０Ｗ／ｍ・Ｋ、中密度ポリエチレン（ＬＤＰＥ）と及び低密度ポリエチレン（ＬＬＤＰＥ）は０．３３Ｗ／ｍ・Ｋと記載されている。また、融点は、高密度ポリエチレン（ＨＤＰＥ）１３１℃、中密度ポリエチレン（ＬＤＰＥ）１０７℃、低密度ポリエチレン（ＬＬＤＰＥ）１２２℃と記載されている。このうち本発明の繊維には高密度ポリエチレン（ＨＤＰＥ）、低密度ポリエチレン（ＬＬＤＰＥ）が好ましい。軟化温度が１１６〜１２０℃程度であるからである（「繊維の百科事典」,2002年3月25日,丸善,939頁左欄下から６行）。本発明においては、染色温度は１１０℃以下が好ましく、より好ましくは１００℃以下である。この染色温度で染めることができる繊維は、ポリエステルの場合はカチオン染料可染型繊維が好ましい。また原着繊維を使用する場合は、染色は不要である。参考までにＰＥＴの熱伝導率(ASTM試験法,C177)は０．１４〜０．１５Ｗ／ｍ・Ｋである（前記「プラスチック・データブック」60頁）。ポリエチレンマルチフィラメント糸は高熱伝導率であるとともに疎水性もあり、乾きやすい。
【００１３】
高熱伝導率糸（Ａ）の繊度が大きいと熱移動量が大きく、接触冷感が良好となり、清涼感が高くなる。メッシュを形成する疎水糸（Ｃ１）又は撥水糸（Ｃ２）はメッシュを目立たなくすることから、細いのが好ましい。また、シングル編みにおいては、高熱伝導率糸（Ａ）と引き揃える吸水速乾糸（Ｂ）との繊度の関係は、Ｂ＜Ａが好ましい。
【００１４】
吸水速乾糸（Ｂ）は吸水加工されたポリエステルマルチフィラメント糸が好ましい。ポリエステルは強度面からポリエチレンテレフタレートが好ましく、マルチフィラメント糸は細いことから、薄くて軽い編み物が得られる。その中でも原着ポリエステルマルチフィラメント糸がより好ましく、カチオン染料可染型ポリエステルマルチフィラメント糸がさらにより好ましい。カチオン染料可染型ポリエステルは、テレフタル酸成分とエチレングリコール成分に、５−ナトリウムスルホ−イソフタル酸成分を１〜３モル％共重合したポリエステルである。カチオン染料可染型ポリエステルマルチフィラメント糸は、１００℃程度の低温染色が可能であり、染色により商品的価値を高くできる。
【００１５】
編地は、湿潤時の通気抵抗値が０．２ｋＰａ・ｓ／ｍ２以下が好ましく、より好ましくは０．１ｋＰａ・ｓ／ｍ２以下である。これにより、編地が湿潤時でも水の膜の形成を抑制し、編地の通気性を確保し、皮膚上の汗を常に身体表面上で気化することで、有効発汗量を増やし、運動パフォーマンスを低下させず、発汗時にも快適に着用できる。
【００１６】
編地は最大熱移動量Ｑ−ｍａｘが０．２４Ｗ／ｍ２以上が好ましく、より好ましくは０．２５Ｗ／ｍ２以上である。これにより、接触冷感が良好となり、清涼感が高くなる。とくに湿潤時の通気抵抗値が０．２ｋＰａ・ｓ／ｍ２以下と最大熱移動量Ｑ−ｍａｘが０．２４Ｗ／ｍ２以上を両立させることにより、清涼感の高い被服用編地とすることができる。
【００１７】
メッシュの大きさは、タテ及びヨコ方向の長さでいずれも平均０．３ｍｍ以上２５ｍｍ以下が好ましく、より好ましくは０．３〜２０ｍｍである。これにより、さらに有効発汗量を増やし、運動パフォーマンスを低下させず、発汗時にも快適に着用できる被服用編地及びこれを用いた被服を提供できる。また、単位面積当たりのメッシュの好ましい数は１０〜６０個／ｃｍ２であり、さらに好ましくは２０〜４０個／ｃｍ２である。メッシュの部分が凹になり、平滑面ではない。これによりべたつき感を抑制できる。
【００１８】
編地の開口率は１％以上５０％以下が好ましく、より好ましくは２〜４０％である。これにより、さらに有効発汗量を増やし、運動パフォーマンスを低下させず、発汗時にも快適に着用できる被服用編地及びこれを用いた被服を提供できる。なお開口率とは、編地において、貫通孔の占める割合をいう。
【００１９】
前記編地を母数としたとき、高熱伝導糸の重量比率は２０％以上が好ましく、より好ましくは４０％である。これにより、熱移動量が大きく、接触冷感が良好となり、清涼感が高くなる。
【００２０】
編地の厚みは０．３ｍｍ以上が好ましく、より好ましくは０．４〜０．７ｍｍであり、さらに好ましくは０．５〜０．６ｍｍである。これにより、薄くて軽い被服用編地となる。
【００２１】
編地の好ましい単位面積当たりの質量（目付け）は５０〜３００ｇ／ｍ２が好ましく、より好ましくは７０〜２５０ｇ／ｍ２であり、さらに好ましくは８０〜２００ｇ／ｍ２である。衣類の発汗の多い部分に使用するため、薄手編地が好ましい。本発明の編地は、ワンウエイ、ツーウエイでもよく、ポリウレタンなどの弾性糸を含んでもよい。
【００２２】
吸水速乾加工したポリエステルマルチフィラメント糸を使用した部位は、滴下法評価（JIS L 1907 A法）において、180秒以内に吸水する事が望ましい。より好ましくは、60秒以内である。本発明の編地に、滴下法評価（JIS L 1907 A法）した際、疎水性糸（Ａ）の編地層より、吸水速乾糸使用した編地層の方が保水する事が好ましい。
【００２３】
好ましい態様として、本発明の被服用編地の編地重量１００％に対して、３００％の水分を湿潤させた状態で、編地を垂直方向となるように吊り下げたとき、前記貫通孔は空隙を維持する。
【００２４】
高熱伝導糸（Ａ）、吸水速乾糸（Ｂ）及びメッシュを形成する糸（Ｃ）は、生糸（なまいと）であってもよいし、仮より加工糸であってもよい。仮より加工糸は膨らみが出ることから、吸水速乾糸（Ｂ）は仮より加工糸が好ましい。また、高熱伝導糸（Ａ）、吸水速乾糸（Ｂ）及びメッシュを形成する糸（Ｃ）は吸水速乾加工されていてもよい。このような吸水速乾加工は、染色後、例えば高松油脂社製の吸水加工剤、ＳＲ１８０１（商品名）を３％o.w.fを含む水溶液（浴比１：５０）で熱水処理することにより得られる。
【００２５】
本発明の衣服は、高熱伝導率糸（Ａ）が相対的に多く配置されている面を肌側に配置し、吸水速乾糸（Ｂ）が相対的に多く配置されている面を外気側に配置した衣服である。これにより、最大熱移動量および大量発汗時の通気性を両立した清涼感の高い被服用編地及びこれを用いた被服を提供できる。
【００２６】
被服はスポーツ用被服に好適である。とくに発汗の多い暑い時期に使用するスポーツ用被服に好適である。前記編地は少なくとも人体の発汗の多い部分に配置して衣類とする。例えばスポーツシャツ、Ｔシャツ、インナーシャツ、トレーニング用ウォーマー、ブリーフ、一般のシャツ、ブリーフ等の全部に使用しても良いし、脇、背中等の一部に使用しても良い。
【００２７】
以下、図面を用いて本発明の好適な一実施形態の被服用編地を説明する。以下の図面において、同一符号は同一物を示す。図１は本発明の一実施形態の衣服用編地１と着用時の物質の移動を示す模式的断面説明図である。この編地１は、ベース編み部分２と厚み方向に貫通したメッシュ３を含み、ベース編み部分２は、一方の面は高熱伝導率糸（Ａ）４が相対的に多く配置され、他方の面は吸水速乾糸（Ｂ）５が相対的に多く配置される。この編地１は次の機能を有する。メッシュ３により、高熱伝導率糸（Ａ）４が相対的に多く配置されている面は平滑ではない。６ａ，６ｂはメッシュ糸である。
（１）汗の移動
人体の肌７から出た汗(Sweat)はベース編み部分２から矢印８のように外気に放出される。ベース編み部分２は、肌側は高熱伝導率糸（Ａ）４、外気側は吸水速乾糸（Ｂ）５がそれぞれ相対的に多く配置されており、高熱伝導率糸（Ａ）４が相対的に多い層を通過して液体の汗は吸水速乾糸（Ｂ）５に吸引され、矢印８のように外気に放出される。
（２）熱の移動
人体の肌７から出た熱(Heat)は高熱伝導率糸（Ａ）４の層からメッシュ(貫通孔)３を通過して、矢印９のように外気に放出される。メッシュ(貫通孔)３は発汗しても水膜は形成されず、空気が通過する状態にあり、抵抗なく矢印９のように外気に放出される。
（３）空気の移動
メッシュ(貫通孔)３は発汗しても水膜は形成されず、空気(Air)が通過する状態にあり、抵抗なく矢印１０a,１０bのように空気が出入りして移動し、熱交換が行われる。
（４）太陽光など外部からの吸熱を抑制
編地１は、外気側に吸水速乾糸（Ｂ）５が配置され、肌面側に高熱伝導率糸（Ａ）４が配置されているため、太陽光など外部からの吸熱を抑制し、全体放熱量を増加できる。
【００２８】
図２は本発明の一実施形態の編み物設計図である。この編み物はリバーシブル天竺メッシュ組織であり、一方の面側の糸は一例としてポリエチレンマルチフィラメント糸（生糸）PE84T/50f（Tはdecitex,fはフィラメント本数。PEはポリエチレン。以下同。）、他方の面側の糸は一例としてカチオン染料可染型ポリエステルマルチフィラメント糸（仮より加工糸）E56Td/48f(Eはポリエステル。以下同。)を引き揃え、３本を順番に供給してベース編地とする。メッシュを形成する糸はポリエステル（ＰＥＴ）マルチフィラメント糸（生糸）E33T/12fを使用し、編み目を飛ばしてメッシュを形成している。
【００２９】
図３は本発明の一実施形態の編組織図である。この編み物のベース編み部分は、高熱伝導率糸（Ａ）４が裏側に、吸水速乾糸（Ｂ）５が表側にして引き揃えられて編み目が形成されている。これにより、一方の面は高熱伝導率糸（Ａ）４が吸水速乾糸（Ｂ）５に比較して相対的に多く配置され、他方の面は吸水速乾糸（Ｂ）５が高熱伝導率糸（Ａ）４に比較して相対的に多く配置される。メッシュ糸（Ｃ）６は、この例においては４コースごとに１ウェール飛び目してメッシュ３を形成している。この例ではメッシュ３内部を横切るメッシュ糸６ａ，６ｂが存在する。また、メッシュ３周囲の厚み方向の少なくとも一部には高伝導性の糸（Ａ）が配置されている。
【００３０】
図３と度目(ループ密度)を異ならせることもできる。一例として図３はウェール数４２/インチ、コース数４６/インチの編み物であるが、ウェール数４２/インチ、コース数４８/インチの編み物としてもよい。
【００３１】
図５は本発明のさらに別の実施形態の編組織図である。図３と異なる点は、上から２コース目は高熱伝導率糸（Ａ）４単独としたことである。これにより高熱伝導率糸（Ａ）４の割合を高めることができる。
【実施例】
【００３２】
以下実施例を用いてさらに具体的に説明する。なお、本発明は下記の実施例に限定して解釈されるものではない。
評価方法は次のとおりである。
＜編地の厚み＞
ＪＩＳ  Ｌ１０９６  Ａ法に準拠して測定した。
＜編地の質量（目付）＞
ＪＩＳ  Ｌ１０９６  Ａ法に準拠して測定した。
＜最大熱移動量Ｑ−ｍａｘ＞
カトーテック社製のＫＥＳ−Ｆ７サーモラボII試験機を用いて、熱板にセンサーを重ね、試料との温度差（ΔＴ：２０℃）を一定にした後、センサーを試験片に接触させた時の瞬間的な熱の移動量を測定した。
＜通気抵抗値＞
測定は通気抵抗試験機ＫＥＳ−Ｆ８（カトーテック社製）を用いた。この測定は、大気中へ空気を放出・吸引し、放出・吸引時の圧力を検知し、通気抵抗を算出することにより行った。
通気量：４ｃｃ／ｃｍ２／ｓｅｃ．（通気量一定方式）
通気穴面積：２πｃｍ２
湿潤時の通気抵抗は編地質量１００％に対して、３００％の水分を湿潤させた状態で、空気の放出・吸引方向を地面と平行で測定した。温度２０℃、相対湿度６５％ＲＨとした。測定方法は次のとおりである。
（１）編地が地面に対して垂直の状態となるように保持する。
（２）水槽の中に浸漬させた試料を取り出し、試験機に編地を設置する。
（３）ＫＥＳの試験マニュアルに準拠した方法で測定する。
＜開口率の測定方法＞
（１）生地の画像を印刷し、４点の空隙貫通孔の中心を結んだ線分で形成された四角形の範囲を切り取る。
（２）切り取られた四角形の部分の紙重量Ｗ１を測定する。
（３）切り取られた四角形部分に入っている空隙貫通孔を切り取り、その紙重量Ｗ２を測定する。
（４）開口率＝［（１−（Ｗ２／Ｗ１））×１００で算出する。
＜皮膚との接触長さの測定方法＞
（１）生地をウェール方向にカットし、試料台上に両面テープで設置する。
（２）生地の断面をマイクロスコープで撮影する。
（３）撮影画像中における生地断面において、生地組織の１リピート分のウェール方向のピクセル数Ｎ1および１リピート内で試料台と生地が接触している部分のピクセル数Ｎ2を算出する。図５は接触長さの測定方法におけるマイクロスコープ撮影写真の模式的説明図である。図５において、１１は編み物生地、１２は試料台、１３は１リピート、１４ａ−１４ｄは接触部分である。試料台１２は皮膚とみなせる。
（４）皮膚との接触長さ＝（Ｎ２／Ｎ１）×１００で算出する。
【００３３】
（実施例１）
３０インチ、２８ゲージの丸編機を使用して、図２及び図３に示す編み組織でリバーシブル天竺メッシュ編み物（シングル編地）を編成した。使用した糸は次のとおりである。
（１）編み物の一方の面の糸
高熱伝導率糸（Ａ）４として、ポリエチレンマルチフィラメント糸（生糸）繊度84decitex、本数50（以下「PE84T/50f」という。）を使用した。
（２）編み物の他方の面の糸
吸水速乾糸（Ｂ）５として、カチオン染料可染型ポリエステルマルチフィラメント糸（仮より加工糸）E56T/48fを使用した。
（３）メッシュ形成糸
メッシュ形成糸（Ｃ）６として、ポリエステル（ＰＥＴ）マルチフィラメント糸（生糸）E33T/12fを使用した。
（４）編み物編成
前記一方の面の糸と他方の面の糸は引き揃え、テンションをかけて緊張状態で供給し、編み物を編成した。
（５）吸水速乾加工
得られた編み物は、カチオン染料を用いた常法の染色法により、１００℃で１時間染色し、ソーピングと水洗をし、その後、高松油脂社製の吸水速乾加工剤、ＳＲ１８０１（商品名）を３％o.w.fを含む水溶液（浴比１：５０）で熱水処理した。これによりポリエステル糸（吸水速乾糸（Ｂ）５及びメッシュ形成糸（Ｃ）６）に吸水速乾性を付与した。高熱伝導率糸（Ａ）４のポリエチレン繊維の疎水性はこのような処理をしても変わらない。このようにして得られた編み物は、ウェール数４２個/インチ、コース数４６個/インチであった。メッシュの大きさはタテ及びヨコ方向の長さの平均値が０．４７ｍｍ、メッシュの密度は３５個／ｃｍ２であった。ウェール方向に対して皮膚との接触長さは４８％であった。
図６は本発明の実施例１の編み地の裏面写真(倍率５０倍)である。図６において、３はメッシュ、４(白い太い糸)は高熱伝導率糸（Ａ）、５(黒い糸)は吸水速乾糸（Ｂ）、６(白い細い糸)はメッシュ形成糸（Ｃ）である。糸の説明は図７〜８においても同じである。
【００３４】
（実施例２）
図２及び図３に示すように、実施例１と比べて度目（ウェール数とコース数）を変えた以外は実施例１と同様に実施した。得られた編み物は、ウェール数４２個/インチ、コース数４８個/インチであった。メッシュの大きさはタテ及びヨコ方向の長さの平均値が０．４９ｍｍ、メッシュの密度は２８個／ｃｍ２であった。ウェール方向に対して皮膚との接触長さは３７％であった。
図７は本発明の実施例２の編み地の裏面写真(倍率５０倍)である。
【００３５】
（実施例３）
図４に示す編組織図の通り、２段目のコースは高熱伝導率糸（Ａ）４単独とし、吸水速乾糸（Ｂ）５のカチオン染料可染型ポリエステルマルチフィラメント糸（仮より加工糸）E56T/48fを２本とした以外は実施例１と同様に実施した。得られた編み物は、ウェール数４０個/インチ、コース数４６個/インチであった。メッシュの大きさはタテ及びヨコ方向の長さの平均値が０．５０ｍｍ、メッシュの密度は２９個／ｃｍ２であった。ウェール方向に対して皮膚との接触長さは２５％であった。
図８は本発明の実施例３の編み地の裏面写真(倍率５０倍)である。
【００３６】
（比較例１）
ポリエステル糸１００％使いの丸編みダブル組織の編み物を評価した。この編み物は湿潤時でも貫通孔の空隙を維持できる編み物であった。前記特許文献４で提案されている編地である。
【００３７】
（比較例２）
ポリエステル糸とトリアセテート糸使いの丸編みダブル組織の編み物を評価した。この編み物は湿潤時に貫通孔の空隙を維持できないが、冷感編地であった。
【００３８】
（比較例３）
ポリエステル糸とトリアセテート糸とポリウレタン糸使いの丸編みシングルリバーシブル組織の編み物を評価した。この編み物は湿潤時に貫通孔の空隙を維持できないが、冷感編地であった。
【００３９】
（比較例４）
ポリエステル糸とトリアセテート糸使いの丸編みシングル組織の編み物を評価した。この編み物は湿潤時に貫通孔の空隙を維持できる編地であった。
以上の条件と結果を表１〜２にまとめて示す。
【００４０】
【表１】
0006861426.tif 000002
【００４１】
【表２】
0006861426.tif 000003
【００４２】
表１〜２から明らかなとおり、各実施例の編地は各比較例の編地に比べて、湿潤時の通気抵抗値が０．２ｋＰａ・ｓ／ｍ２以下と最大熱移動量Ｑ−ｍａｘが０．２４Ｗ／ｍ２以上を両立させることができ、着用試験においてもべたつき感がなく、清涼感が高いことが確認できた。
【産業上の利用可能性】
【００４３】
本発明の編地は、例えばスポーツシャツ、Ｔシャツ、インナーシャツ、ブリーフ、タイツ、タイツ、一般のシャツ、ブリーフ等の全部に使用しても良いし、脇、背中等の一部に使用しても良い。
【符号の説明】
【００４４】
１  衣服用編地
２  ベース編み部分
３  メッシュ
４  高熱伝導率糸（Ａ）
５  吸水速乾糸（Ｂ）
６，６ａ，６ｂ  メッシュ形成糸（Ｃ）
７  人体の肌
８  汗(Sweat)
９  肌から出た熱(Heat)
１０a,１０b  空気の流れ
【要約】
【課題】最大熱移動量と大量発汗時の通気性を両立及びべたつきを抑制した清涼感の高い被服用編地及びこれを用いた被服を提供する。
【解決手段】本発明の被服用編地１は、ベース編み部分２と厚み方向に貫通したメッシュ３を含み、ベース編み部分２は、一方の面は高熱伝導率糸（Ａ）が吸水速乾糸（Ｂ）に比較して相対的に多く配置され、他方の面は吸水速乾糸（Ｂ）が高熱伝導率糸（Ａ）に比較して相対的に多く配置され、メッシュ３はメッシュを形成する糸（Ｃ）で形成され、メッシュ３周囲の厚み方向の少なくとも一部には高伝導性の糸（Ａ）４が配置され、前記高熱伝導率糸（Ａ）４が相対的に多く配置されている面は平滑ではない。本発明の被服は、高熱伝導率糸（Ａ）４の面を肌側に配置し、吸水速乾糸（Ｂ）５の面を外気側に配置する。
【選択図】図１【図１】
0006861426.tif 000004
【図２】
0006861426.tif 000005
【図３】
0006861426.tif 000006
【図４】
0006861426.tif 000007
【図５】
0006861426.tif 000008
【図６】
0006861426.tif 000009
【図７】
0006861426.tif 000010
【図８】
0006861426.tif 000011